(57)【要約】【課題】透き通った輝き感を有する塗膜の形成方法及び塗装物を提供する。【解決手段】表面粗さをＪＩＳ  Ｂ  ０６０１−２００１に規定されている最大高さ粗さＲｚとして表した時、Ｒｚが５０μｍ以下である基材に対して、平均厚さ３００μｍ〜５０００μｍのクリヤー塗膜を積層させる塗膜の形成方法であって、該クリヤー塗膜の表面粗さがＲｚで１００μｍ〜３０００μｍの範囲内にあること。不透明な下塗り塗膜が形成されたＲｚが５０μｍ以下である基材、および、基材透明なクリヤー塗膜が厚さ３００μｍ〜５０００μｍ、かつ、Ｒｚで１００μｍ〜３０００μｍの範囲内に形成されていること。【選択図】図１
2008188560.tif 000002
【特許請求の範囲】
【請求項１】
表面粗さをＪＩＳ  Ｂ  ０６０１−２００１に規定されている最大高さ粗さＲｚとして表した時、Ｒｚが５０μｍ以下である基材に対して、平均厚さ３００μｍ〜５０００μｍのクリヤー塗膜を積層させる塗膜の形成方法であって、該クリヤー塗膜の表面粗さがＲｚで１００μｍ〜３０００μｍの範囲内にあることを特徴とする塗膜の形成方法。
【請求項２】
前記基材表面には不透明な下塗り塗膜が形成されていることを特徴とする請求項１に記載の塗膜の形成方法。
【請求項３】
不透明な下塗り塗膜が形成されたＲｚが５０μｍ以下である基材、および、基材透明なクリヤー塗膜が厚さ３００μｍ〜５０００μｍ、かつ、Ｒｚで１００μｍ〜３０００μｍの範囲内に形成されていることを特徴とする塗装物。
【発明の詳細な説明】
【技術分野】
【０００１】
本発明は、透き通った輝き感を有する塗膜の形成方法及び塗装物に関するものである。
【背景技術】
【０００２】
従来、光沢を有する塗料としては、いわゆる艶有り塗料や、クリヤー塗料がある。また、アルミニウム粉末・ガラスフレーク顔料等を含有させたメタリック塗料が知られている（例えば、特許文献１参照。）。
【０００３】
しかし、艶有り塗料や、クリヤー塗料においては、塗膜表面の光に対する反射率（いわゆる光沢度）は高いものの、人間の視覚特性にとっての輝き感を満足させることはできていないという問題があった。また、メタリック塗料においては金属的な輝きを感ずることはできるが、不透明であるために透き通った輝き感を得ることはできないという問題があった。
【特許文献１】特開平３−２３９７６９号公報（第２〜３頁）
【発明の開示】
【発明が解決しようとする課題】
【０００４】
解決しようとする問題点は、人間の視覚にとって透き通った輝きを十分に感ずることができる塗膜を提供する点である。
【課題を解決するための手段】
【０００５】
請求項１に記載の塗膜の形成方法についての発明は、表面粗さをＪＩＳ  Ｂ  ０６０１−２００１に規定されている最大高さ粗さＲｚとして表した時、Ｒｚが５０μｍ以下である基材に対して、平均厚さ３００μｍ〜５０００μｍのクリヤー塗膜を積層させる塗膜の形成方法であって、該クリヤー塗膜の表面粗さがＲｚで１００μｍ〜３０００μｍの範囲内にあることを最も主要な特徴とする。
【０００６】
同様に、請求項２に記載の形成方法の発明は、請求項１記載の基材表面には不透明な下塗り塗膜が形成されていることを最も主要な特徴とする。
【０００７】
請求項３に記載の塗装物の発明は、不透明な下塗り塗膜が形成されたＲｚが５０μｍ以下である基材、および、基材透明なクリヤー塗膜が厚さ３００μｍ〜５０００μｍ、かつ、Ｒｚで１００μｍ〜３０００μｍの範囲内に形成されていることを最も主要な特徴とする。
【発明の効果】
【０００８】
請求項１に記載の発明によれば、人間の視覚にとって透き通った輝きを十分に感ずることができるという利点がある。
【０００９】
請求項２に記載の発明によれば、請求項１の発明の効果に加え、塗装を計画する基材面に対し、基材の色にばらつきがあったとしても、基材に起因する斑の発生のない仕上げ面を得られるという利点がある。
【００１０】
請求項３に記載の発明によれば、人間の視覚にとって透き通った輝きを十分に感ずることができる塗装物を提供できるという利点がある。
【発明を実施するための最良の形態】
【００１１】
以下、本発明を具体化した実施形態を図１〜図４に基づいて説明する。
本発明の塗膜構造に光が照射された場合の模式断面図を図１に示す。
本発明の塗膜の形成方法は、表面粗さが、ＪＩＳ  Ｂ  ０６０１−２００１に規定されている最大高さ粗さＲｚで５０μｍ以下である基材に対して、ＪＩＳ  Ｂ  ０６０１−２００１に規定されている最大高さ粗さＲｚが１００μｍ〜６０００μｍであるクリヤー塗膜を平均厚さ３００μｍ〜５０００μｍで積層させる塗膜の形成方法である。
【００１２】
前記基材は任意に設定することができる。例えば、鉄、アルミニウム、ステンレス、銅等の金属類、モルタル、コンクリート、押し出し成型板等のセメント材料、エチレン樹脂、プロピレン樹脂、酢酸ビニル樹脂、アクリル樹脂、塩化ビニリデン樹脂、ウレタン樹脂、エポキシ樹脂、シリコーン樹脂等の組成を有する合成樹脂板又はこれらの樹脂組成を有する塗料塗膜、ガラス、木材、紙、布等が挙げられる。
【００１３】
前記基材の表面粗さは、ＪＩＳ  Ｂ  ０６０１−２００１に規定されている最大高さ粗さＲｚで５０μｍ以下であることが必要である。この範囲にあるとき、人間の視覚にとって十分な輝きが得られる。基材の表面粗さは、ＪＩＳ  Ｂ  ０６０１−２００１に規定されている最大高さ粗さＲｚで５０μｍを超える場合には、基材表面で光が拡散反射してしまう割合が多すぎて、輝き感が不足する。
【００１４】
前記基材がモルタル、コンクリート、スレート、押し出し成型板等のセメント材料である場合には、該セメント材料の表面に不透明な下塗り塗膜を形成させた後にクリヤー塗膜を積層させることが好ましい。セメント材料の表面に不透明な下塗り塗膜を形成させた後にクリヤー塗膜を積層させることにより、セメント材料の色むらを隠すことができる。
【００１５】
前記不透明な下塗り塗膜はセメントと合成樹脂とを含有しても良い。不透明な下塗り塗膜がセメントと合成樹脂とを含有していることにより、セメントの質感を生かしたまま基材となるセメント材料の色むらを隠すことができる。
【００１６】
前記クリヤー塗膜の平均厚さは３００〜５０００μｍであることが必要であり、５００〜３５００μｍであることがより好ましく、１０００〜２５００μｍであることが最も好ましい。クリヤー塗膜の平均厚さが３００〜５０００μｍであることにより、クリヤー塗膜の表面に光が照射された場合に、クリヤー塗膜の表面で光の反射及び屈折が、クリヤー塗膜と基材との界面で光の反射が、また、クリヤー塗膜内部では内部反射が生じ、光に位相差が生じて光の強弱が生まれる。該光の強弱は塗膜を見る角度によって大きく変化し、人間の視覚には塗膜が輝くように見える。
【００１７】
前記クリヤー塗膜の平均厚さが３００μｍ未満の場合には、塗膜を見る角度を変えた場合に生じる光の強弱の変化量が小さく、塗膜の輝きが十分でない。逆にクリヤー塗膜の厚みが５０００μｍを超える場合には、一度に積層させると塗膜に収縮クラックを生じるおそれがあるとともに、塗膜の光透過度が低下するため、透明感が低下するおそれがある。
【００１８】
前記クリヤーの平均厚さが５００〜３５００μｍであることにより、入射光のクリヤー塗膜の内部での反射と散乱が適度に生じ、十分な輝き感が得られるとともに、入射光が基材とクリヤー塗膜との界面に到達する前に散乱してしまうことが少ないため、基材の色を生かした透明感を得ることができる。前記クリヤーの平均厚さが５００μｍ未満の場合には、主にクリヤー塗膜の表面で光の反射とクリヤー塗膜と基材との界面で光の反射によって生じる位相差によって輝きが生じ、内部反射が少ないために、塗膜を見る角度を変えた場合に生じる光の強弱の変化量が小さく、塗膜の輝きが少なくなってしまう。逆に、クリヤーの平均厚さが３５００μｍを超える場合には、入射光が基材とクリヤー塗膜との界面に到達する前に散乱してしまう確率が増すため、クリヤー塗膜に濁りが生ずるおそれがある。
【００１９】
前記クリヤー塗膜の最大高さ粗さＲｚの値は、好ましくは１００μｍ〜６０００μｍであり、より好ましくは２００μｍ〜２０００μｍであり、最も好ましくは３００μｍ〜１０００μｍである。この範囲にあるとき、クリヤー塗膜表面の拡散反射が最適となり、ちょうど水面が光を乱反射して輝くように、輝き感を増すことができる。
【００２０】
前記クリヤー塗膜の最大高さ粗さＲｚが１００μｍ未満の場合には、見る角度による乱反射の度合いが小さいため、輝き感が少ない。また、クリヤー塗膜の最大高さ粗さＲｚが２００μｍ未満の場合にはクリヤー塗膜の乾燥が遅くなるおそれがある。逆に、クリヤー塗膜の最大高さ粗さＲｚが６０００μｍを超える場合には、クリヤー塗膜表面の拡散反射が大きすぎて輝きが低下する。また、クリヤー塗膜の最大高さ粗さＲｚが２０００μｍを超える場合には、未乾燥状態で風に当たるとクリヤー塗膜にクラックを生ずるおそれがある。
【００２１】
前記クリヤー塗膜は可視光を透過するものであれば任意に設定することができる。例えば、アクリル樹脂、ポリエステル樹脂、アクリル樹脂、フッ素樹脂、エポキシ樹脂、ポリウレタン樹脂、ポリエーテル樹脂、酢酸ビニル樹脂、シリコーン樹脂等の合成樹脂、ガラス、水ガラス、コロイダルシリカ、アルコキシシラン等のシリカ類等が挙げられる。これらのうち、アクリル樹脂又はその共重合樹脂を用いることが好まししい。クリヤー塗膜としてアクリル樹脂又はその共重合樹脂を用いることにより、耐候性に優れたクリヤー塗膜を得ることができる。
【００２２】
前記クリヤー塗膜として合成樹脂を用いる場合には、本発明の効果を損なわない限りにおいて、必要に応じて通常の塗料用添加剤を使用することができる。例えば、増粘剤、分散剤、消泡剤、造膜助剤、湿潤剤、凍結防止剤、着色顔料、体質顔料、架橋剤、金属膜、紫外線吸収剤、酸化防止剤、レベリング剤、シランカップリング剤等が挙げられる。
【００２３】
前記クリヤー塗料の粘度は、好ましくは８０〜５００ｄＰａ・ｓ、より好ましくは１００〜４００ｄＰａ・ｓ、最も好ましくは１２０〜３５０ｄＰａ・ｓである。この範囲にあるとき、クリヤー塗膜の最大高さ粗さＲｚを１００μｍ〜６０００μｍにすることが容易となる。
【００２４】
前記クリヤー塗膜に金属膜を含有させる場合には、クリヤー塗膜の最大高さ粗さＲｚは好ましくは３００μｍ〜３０００μｍであり、より好ましくは４００μｍ〜２０００μｍであり、最も好ましくは５００μｍ〜１０００μｍである。この範囲にあるとき、金属膜によって生ずる鏡面反射がクリヤー塗膜に対して入射角が大きい垂直方向からの光だけでなく、入射角の小さい水平方向からの光も反射させることができるため、特に斜めから塗装物を見たときの輝き感が増す。
【００２５】
前記クリヤー塗膜に金属膜を含有させる場合において、クリヤー塗膜の最大高さ粗さＲｚが３００μｍ未満の場合には、入射角の小さな光の反射が弱いため、輝き感が小さくなる。逆にクリヤー塗膜の最大高さ粗さＲｚが３０００μｍを超える場合には、入射角の大きい光に対する反射が小さくなる。
【００２６】
前記金属膜は、ベースとなるフィルム上に金属膜を蒸着させ、フィルムを剥離した後に、粉砕することにより得られる蒸着金属膜を用いることが好ましい。金属膜として蒸着金属膜を用いることにより、表面が平滑で鏡面反射性の良い金属膜を得ることができ、輝き感を増すことができる。また、前記金属膜の表面は保護膜で被覆してあることが好ましい。金属膜の表面が保護膜で被覆してあることにより、水性のクリヤー塗量に含有させた場合において、金属の表面活性を抑制することにより、クリヤー塗料の貯蔵安定性を向上させることができる。
【００２７】
前記保護膜としては例えば、アクリル樹脂、ビニル樹脂、セルロース樹脂、ポリアミド樹脂、エポキシ樹脂、ポリエステル樹脂、酢酸ビニル樹脂、エチレン樹脂、プロピレン樹脂等が挙げられる。
【００２８】
前記金属膜の材質は任意に設定することができる。例えば、アルミニウム、金、銀、銅、真鍮、チタン、ニッケルステンレス等の金属が挙げられる。
これらのうち、アルミニウム又はステンレスを用いることが好ましい。アルミニウム又はステンレスを用いることにより、安価であると同時に水性塗料に用いた場合でも発錆の恐れが小さい。
【００２９】
前記金属膜の最長径は、好ましくは３０〜２０００μｍ、より好ましくは５０〜１５００μｍ、最も好ましくは８０〜１２００μｍである。この範囲にあるとき、十分な輝きが得られるとともに、水性塗料中での貯蔵安定性に優れる。また、そのアスペクト比は、好ましくは１：１〜２０であり、より好ましくは１：１〜１５であり、最も好ましくは１：１〜１０である。この範囲にあるとき、入射光の拡散反射が不規則となり、より輝きが増す。
【００３０】
前記金属膜の最長径が３０μｍ未満の場合には、金属膜の比表面積が大きくなり、水性塗料に含有させた場合において、該塗料中の水分と金属膜との反応が進み、気体が発生する等して塗料の貯蔵安定性が低下するおそれがある。逆に金属膜の最長径が２０μｍを超える場合には、クリヤー塗料の光透過を阻害して、クリヤー塗膜の透明感を低下させるおそれがある。
【００３１】
前記金属膜の平均厚みは好ましくは１〜５０μｍであり、より好ましくは５〜３０μｍであり、最も好ましくは７〜２０μｍである。この範囲にあるとき、輝き感に優れたクリヤー塗膜を得ることができる。
【００３２】
前記金属膜の平均厚みが１μｍ未満の場合には、厚みが薄すぎて塗装前にクリヤー塗料をミキサー等で攪拌した場合に、金属膜が壊れてしまうおそれがある。逆に金属膜の平均粒子厚みが５０μｍを超える場合には、金属膜がクリヤー塗膜面から飛び出してしまうおそれがある。
【００３３】
前記金属膜のクリヤー塗膜１００質量部に対する含有量は好ましくは０．２〜１０質量部、より好ましくは０．３〜５質量部、最も好ましくは０．５〜３質量部である。この範囲にあるとき、金属膜のクリヤー塗膜に対する透明性の阻害が小さい。前記金属膜のクリヤー塗膜１００質量部に対する含有量が０．２質量部未満の場合には、金属膜の鏡面反射効果が小さい。逆に金属膜のクリヤー塗膜１００質量部に対する含有量が１０質量部を超える場合には、クリヤー塗膜の透明性を阻害してしまうおそれがある。
【００３４】
前記金属膜の形状は任意に設定することができる。例えば、矩形、長方形、円形、ひも状、繊維状、リボン状、星形、人形、動物形等が挙げられる。また、膜とは表現しないが、球形、四面体、六面体等の立体形状とすることも可能である。
【００３５】
以上のように構成された塗装物は、例えば以下のようにして形成される。基材としてのコンクリート表面に不透明な下塗り塗膜としてのアクリル樹脂エマルジョン塗料をウールローラーによって厚さ１５０μｍで塗装し、自然条件で２４時間乾燥させる。その後、クリヤー塗膜としてのアクリルシリコーン共重合樹脂エマルジョン塗料をウールローラーによって厚さ１００μｍで塗装し、自然条件で４時間乾燥させてから、同じクリヤー塗膜としてのアクリルシリコーン共重合樹脂エマルジョン塗料を左官鏝によって厚さを２００〜１５００μｍに変化させながら塗布して自然条件で乾燥させ、塗装物を得る。このとき得られた塗膜の断面を図２に示す。
【００３６】
前記不透明な下塗り塗膜としてのアクリル樹脂エマルジョン塗料及びクリヤー塗膜としてのアクリルシリコーン共重合樹脂エマルジョン塗料は自然乾燥に限らず、電熱器やヒーターなどによる強制乾燥でも良い。またウェットオンウェットやウェットオンドライ等、既知の塗装工程を用いることができる。
【００３７】
前記不透明な下塗り塗膜としてのアクリル樹脂エマルジョン塗料及びクリヤー塗膜としてのアクリルシリコーン共重合樹脂エマルジョン塗料の塗装器具はウールローラーや左官鏝に限らず、既知の塗装器具を用いることができる。例えば、スプレー、ロールコーター、フローコーター等の塗装機、ハケ、多孔質ローラー、櫛目鏝等が挙げられる。
【００３８】
前記クリヤー塗膜は２回以上に分けて塗り重ねることが好ましい。クリヤー塗膜を２回以上に分けて塗り重ねることにより、肉厚で透明感のあるクリヤー塗膜を容易に得ることができる。
【００３９】
本実施形態は以下に示す効果を発揮することができる。
・前記基材の表面粗さがＪＩＳ  Ｂ  ０６０１−２００１に規定されている最大高さ粗さＲｚで５０μｍ以下であることにより、人間の視覚にとって十分な輝きが得られる。
【００４０】
・前記クリヤー塗膜の厚さが３００〜５０００μｍであることにより、クリヤー塗膜の表面に光が照射された場合に、クリヤー塗膜の表面で光の反射及び屈折が、クリヤー塗膜と基材との界面で光の反射が、また、クリヤー塗膜内部では内部反射が生じ、光に位相差が生じて光の強弱が生まれ、該光の強弱が塗膜を見る角度によって大きく変化することによって、人間の視覚には塗膜が輝くように見える。
【００４１】
・前記クリヤーの厚みが５００〜３５００μｍであることにより、入射光のクリヤー塗膜の内部での反射と散乱が適度に生じ、十分な輝き感が得られるとともに、入射光が基材とクリヤー塗膜との界面に到達する前に散乱してしまうことが少ないため、基材の色を生かした透明感を得ることができる。
【００４２】
・前記クリヤー塗膜の最大高さ粗さＲｚが１００μｍ〜６０００μｍあることにより、クリヤー塗膜表面の拡散反射が最適となり、ちょうど水面が光を乱反射して輝くように、人間の視覚にとっての輝き感を増すことができる。
【００４３】
・前記クリヤー塗膜に金属膜を含有させる場合には、クリヤー塗膜の最大高さ粗さＲｚが３００μｍ〜３０００μｍであることにより、金属膜によって生ずる鏡面反射がクリヤー塗膜に対して入射角が大きい垂直方向からの光だけでなく、入射角の小さい水平方向からの光も反射させることができるため、特に斜めから塗装物を見たときの輝き感が増す。
【００４４】
・前記金属膜の平均粒子径が３０〜２０００μｍであることにより、クリヤー塗膜は人間の視覚にとって十分な輝きが得られるとともに、水性クリヤー塗料とした場合における貯蔵安定性に優れる。
【００４５】
なお、本発明の前記実施形態を次のように変更して構成することもできる。
・前記実施形態においては、金属膜をクリヤー塗料にあらかじめ混合して貯蔵したが、金属膜はクリヤー塗料の塗装直前にクリヤー塗料中に混合しても良い。
【００４６】
・前記実施形態においてはクリヤー塗膜は単一材料であったが、光の屈折率が異なるクリヤー塗膜を積層させても良い。
このように構成した場合、光が多重に反射・屈折してより輝きを増すことができる。
【００４７】
・光の屈折率が異なるクリヤー塗膜を積層させる場合には、積層させるクリヤー塗膜同士の屈折率の差は好ましくは０．０１〜０．１である。この範囲にあるとき、適度に光を多重に反射・屈折してより輝きを増すことができる。積層させるクリヤー塗膜同士の屈折率の差が０．０１未満の場合には、クリヤー塗膜間界面での反射が小さい。逆に積層させるクリヤー塗膜同士の屈折率の差が０．１を超える場合には、クリヤー塗膜間界面での反射が大きすぎて、輝き感が小さくなる。
【００４８】
次に、前記実施形態から把握される請求項に記載した発明以外の技術的思想について、それらの効果と共に記載する。
（１）前記クリヤー塗膜に金属膜を含有させる場合において、クリヤー塗膜の最大高さ粗さＲｚが３００μｍ〜３０００μｍであることを特徴とする請求項１又は請求項２に記載の塗膜の形成方法。
このように構成した場合、金属膜によって生ずる鏡面反射がクリヤー塗膜に対して入射角が大きい垂直方向からの光だけでなく、入射角の小さい水平方向からの光も反射させることができるため、特に斜めから塗装物を見たときの輝き感を増すことができる。
【実施例】
【００４９】
以下、前記実施形態を具体化した実施例及び比較例について説明する。
試験はＡ４サイズの基材にクリヤー塗膜を形成させた後、目視によって試験体表面の輝き感を判断することにより行った。なお、塗膜厚さは基材の下に鉄素地を敷いて電磁膜厚計により測定した。
計算例：（クリヤー塗膜の厚さ）＝（試験体の厚さ）−（基材の厚さ＋下塗り塗膜の厚さ）
【００５０】
（実施例１）
実施例１の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／ｍ２で塗装し、室温で２４時間乾燥した。続いてクリヤー塗膜としてのアクリル−スチレン共重合樹脂を平均乾燥厚さ３２０μｍで塗布して試験体とした。このときのクリヤー塗膜の最大高さ粗さＲｚは１０９μｍであった。
試験の結果、十分な輝き感を得ることができた。
【００５１】
（実施例２）
実施例２の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ５６０μｍで塗布して試験体とした。このときのクリヤー塗膜の最大高さ粗さＲｚは１２０μｍであった。
試験の結果、十分な輝き感を得ることができた。
【００５２】
（実施例３）
実施例３の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ８１０μｍで塗布して試験体とした。このときのクリヤー塗膜の最大高さ粗さＲｚは２６０μｍであった。
試験の結果、十分な輝き感を得ることができた。
【００５３】
（実施例４）
実施例４の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ７７０μｍで塗布して試験体とした。このときのクリヤー塗膜の最大高さ粗さＲｚは４６０μｍであった。
試験の結果、十分な輝き感を得ることができた。
【００５４】
（実施例５）
実施例５の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ８４０μｍで塗布して試験体とした。このときのクリヤー塗膜の最大高さ粗さＲｚは１１０μｍであった。
試験の結果、十分な輝き感を得ることができた。
【００５５】
（実施例６）
実施例６の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ１０１０μｍで塗布して試験体とした。このときのクリヤー塗膜の最大高さ粗さＲｚは２８０μｍであった。
試験の結果、十分な輝き感を得ることができた。
【００５６】
（実施例７）
実施例７の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ１２４０μｍで塗布して試験体とした。このときのクリヤー塗膜の最大高さ粗さＲｚは６１０μｍであった。
試験の結果、十分な輝き感を得ることができた。
【００５７】
（実施例８）
実施例８の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ１３００μｍで塗布して試験体とした。このときのクリヤー塗膜の最大高さ粗さＲｚは１８０μｍであった。
試験の結果、十分な輝き感を得ることができた。
【００５８】
（実施例９）
実施例９の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ１５１０μｍで塗布して試験体とした。このときのクリヤー塗膜の最大高さ粗さＲｚは１１１０μｍであった。
試験の結果、十分な輝き感を得ることができた。
【００５９】
（実施例１０）
実施例１０の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ２０６０μｍで塗布して試験体とした。このときのクリヤー塗膜の最大高さ粗さＲｚは４７０μｍであった。
試験の結果、十分な輝き感を得ることができた。
【００６０】
（実施例１１）
実施例１１の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ３１２０μｍで塗布して試験体とした。このときのクリヤー塗膜の最大高さ粗さＲｚは２１８０μｍであった。
試験の結果、十分な輝き感を得ることができた。
【００６１】
（実施例１２）
実施例１２の試験は、最大高さ粗さＲｚが１０μｍである基材としてのスレート板に不透明な下塗り塗膜としての艶有り塗料（製品名：水系ファインコートシリコン（菊水化学工業株式会社製））を塗布量１２０ｇ／２で塗装し、室温で２４時間乾燥した。続いてクリヤー塗膜としてのアクリル−スチレン共重合樹脂を平均乾燥厚さ４７５０μｍで塗布して試験体とした。このときのクリヤー塗膜の最大高さ粗さＲｚは７５０μｍであった。
試験の結果、十分な輝き感を得ることができた。
【００６２】
（実施例１３）
実施例１３の試験は、最大高さ粗さＲｚが５μｍである基材としてのガラス板にクリヤー塗膜としてのアクリル樹脂を平均乾燥厚さ３２００μｍで塗布して試験体とした。このときのクリヤー塗膜の最大高さ粗さＲｚは３２０μｍであった。
試験の結果、十分な輝き感を得ることができた。
【００６３】
（実施例１４）
実施例１４の試験は、図５に示すように、最大高さ粗さＲｚが５μｍである基材としてのガラス板にクリヤー塗膜としてのアクリル樹脂を平均乾燥厚さ２４００μｍで塗布して試験体とした。このときのクリヤー塗膜の最大高さ粗さＲｚは５２００μｍであった。
試験の結果、十分な輝き感を得ることができた。
【００６４】
（実施例１５）
実施例１５の試験は、最大高さ粗さＲｚが５μｍである基材としてのガラス板にクリヤー塗膜としてのアクリル樹脂を平均乾燥厚さ２２００μｍで塗布して試験体とした。このときのクリヤー塗膜の最大高さ粗さＲｚは１２４０μｍであった。
試験の結果、十分な輝き感を得ることができた。
【００６５】
（実施例１６）
実施例１６の試験は、最大高さ粗さＲｚが２５μｍである基材としてのコンクリート板にクリヤー塗膜としてのシリコーン樹脂を平均乾燥厚さ４００μｍで塗布して試験体とした。このときのクリヤー塗膜の最大高さ粗さＲｚは１４０μｍであった。
試験の結果、十分な輝き感を得ることができた。
【００６６】
（実施例１７）
実施例１７の試験は、最大高さ粗さＲｚが２５μｍである基材としてのコンクリート板に金属膜としてのアルミニウム蒸着ポリエチレンを含有したクリヤー塗膜としてのアクリル−シリコーン共重合樹脂を平均乾燥厚さ３８０μｍで塗布して試験体とした。このときのクリヤー塗膜の最大高さ粗さＲｚは１１０μｍであった。
試験の結果、十分な輝き感を得ることができた。
【００６７】
（比較例１）
比較例１の試験は、最大高さ粗さＲｚが５μｍである基材としてのガラス板にクリヤー塗膜としてのアクリル樹脂を平均乾燥厚さ１００μｍで塗布して試験体とした。このときのクリヤー塗膜の最大高さ粗さＲｚは２０μｍであった。
試験の結果、十分な輝き感を得ることはできなかった。
【００６８】
（比較例２）
比較例２の試験は、最大高さ粗さＲｚが２５μｍである基材としてのコンクリート板にクリヤー塗膜としてのアクリル−シリコーン共重合樹脂を平均乾燥厚さ３８０μｍで塗布して試験体とした。このときのクリヤー塗膜の最大高さ粗さＲｚは４０μｍであった。
試験の結果、十分な輝き感を得ることはできなかった。
【００６９】
（比較例３）
比較例３の試験は、最大高さ粗さＲｚが５μｍである基材としてのガラス板にクリヤー塗膜としてのアクリル樹脂を平均乾燥厚さ５０００μｍで塗布して試験体とした。このときのクリヤー塗膜の最大高さ粗さＲｚは３８００μｍであった。
試験の結果、十分な輝き感を得ることはできなかった。
【００７０】
（比較例４）
比較例４の試験は、最大高さ粗さＲｚが５μｍである基材としてのガラス板にクリヤー塗膜としてのアクリル樹脂を平均乾燥厚さ５２００μｍで塗布して試験体とした。このときのクリヤー塗膜の最大高さ粗さＲｚは８００μｍであった。
試験の結果、十分な輝き感を得ることはできなかった。
【００７１】
（比較例５）
比較例５の試験は、最大高さ粗さＲｚが６０μｍである基材としてのコンクリート板にクリヤー塗膜としてのアクリル樹脂を平均乾燥厚さ３５０μｍで塗布して試験体とした。このときのクリヤー塗膜の最大高さ粗さＲｚは２００μｍであった。
試験の結果、十分な輝き感を得ることはできなかった。
【図面の簡単な説明】
【００７２】
【図１】本発明の塗膜構造に光が照射された場合の模式断面図である。
【図２】本発明のクリヤー塗膜の状態を示した模式断面図である。
【図３】本発明のクリヤー塗膜の状態を示した模式断面図である。
【図４】本発明のクリヤー塗膜の状態を示した模式断面図である。
【図５】本発明のクリヤー塗膜の状態を示した模式断面図である。（実施例１４）
【符号の説明】
【００７３】
１    基材
２    クリヤー塗膜
３    入射光
４    鏡面反射光
５    内部反射光
６    クリヤー塗膜と基材との界面における反射光
【図１】
2008188560.tif 000003
【図２】
2008188560.tif 000004
【図３】
2008188560.tif 000005
【図４】
2008188560.tif 000006
【図５】
2008188560.tif 000007